(57)【要約】【課題】最外層に接着剤等の粘接着層を有する円筒状フィルム製品を成形する際、円筒状フィルム同士の密着や、円筒状フィルムに皺の発生を防止し、製品不良を起こすことなく効率良く円筒状フィルムを製造することが出来るインフレーションフィルム成形方法及びその装置を提供する。【解決手段】インフレーションフィルム押出し成形装置は、予め二軸混練押出し機等で所定の配合で混練した熱可塑性エラストマー材料を投入口からホッパー１に投入し、単軸押出し機２によりゴムと樹脂とを混合し、この混合溶融材料をサーキュラダイ３で円筒状に成形する。この発明ではフロストラインＳｘより上方、好ましくはフロストラインＳｘから１ｍ〜２ｍ上方で、かつガイド手段７の下方において円筒状フィルムＷの外表面、即ち、粘接着層に空気、または不活性ガス等の送風冷却媒体Ｘを連続的に、しかも均一に吹き付けて送風冷却処理する送風冷却手段６Ｘが設けてある。【選択図】  図１                                                                
2005125499.tif 000002
【特許請求の範囲】
【請求項１】
熱可塑性樹脂を連続層とし、ゴム組成物を分散層とした熱可塑性エラストマー組成物と粘接着組成物との複層フィルムを円筒フィルム状にインフレーション押出し成形するインフレーションフィルム成形方法において、
前記押出し成形されたフィルムが円筒状フィルムにインフレーション成形された後、フロストラインとガイド手段との間の少なくとも一箇所以上で前記円筒状フィルムの表面を送風冷却処理することを特徴とするインフレーションフィルム成形方法。
【請求項２】
前記送風冷却媒体として、予め室温以下で、かつ熱可塑性エラストマー組成物もしくは粘接着組成物を構成する熱可塑性樹脂の少なくとも一方の高い方の脆化温度以上の空気、または不活性ガスを使用する請求項１に記載のインフレーションフィルム成形方法。
【請求項３】
押出し機から押出しされた熱可塑性樹脂を連続層とし、ゴム組成物を分散層とした熱可塑性エラストマー組成物と粘接着組成物との複層フィルムをインフレーション押出し成形して円筒状フィルムに形成するインフレーションフィルム成形装置において、
前記押出し成形された円筒状フィルムのフロストラインとガイド手段との間に、円筒状フィルムの表面を送風冷却処理する少なくとも一台以上の送風冷却手段を設置したことを特徴とするインフレーションフィルム成形装置。
【請求項４】
前記送風冷却手段は、円筒状フィルムの外周面を覆う中空環状体により構成され、前記中空環状体は、外表面に少なくとも一箇所以上の送風冷却媒体の導入口を設けると共に、内周面に円筒状フィルムの外周面に送風冷却媒体を均等に噴出させる多数の噴出口を設けた請求項３に記載のインフレーションフィルム成形装置。
【発明の詳細な説明】
【技術分野】
【０００１】
この発明は、インフレーションフィルム成形方法及びその装置にかかわり、更に詳しくは熱可塑性エラストマーを連続層とし、ゴム組成物を分散層とした熱可塑性エラストマー組成物と粘接着組成物との複層フィルムを連続的にインフレーション成形する際に、円筒状フィルムの密着や皺を発生させることなく、効率良く生産することが出来るインフレーションフィルム成形方法及びその装置に関するものである。
【背景技術】
【０００２】
一般にインフレーションフィルム成形設備としては、例えば、図３に示すように予め二軸混練押出し機等で所定の配合で混練した熱可塑性エラストマー材料を投入口からホッパー１に投入し、単軸押出し機２により樹脂材料を混合し、この混合溶融材料をサーキュラダイ３で円筒状に成形する。
【０００３】
そしてダイリップ口４の中心部から圧縮空気を送って一定の径ｄまで筒状に膨張させ、更に外部からはダクト５に接続されたエアーリング６で冷却空気ＳをフロストラインＳｘ（円筒状フィルムＷの冷却固化線）に沿って吹き付けて冷却しながら成形する。
【０００４】
なお、円筒状フィルムＷの径Ｄ及び厚さの調整は、ダイリップ口４のリップ径ｄの調整、及びエアーリング６の冷却空気Ｓによる風量調整等を行って精度の高い円筒状フィルムＷを成形する。前記円筒状フィルムＷは、熱可塑性エラストマー材料のみで成形した後に、他の部材と接着させるための接着剤を塗布しても良く、前記インフレーションフィルム押出し成形装置に接着剤用の押出し機を付加し、接着剤が外側になるように熱可塑性エラストマー材料と２層同時に押出しても良い。
【０００５】
前記円筒状に膨張して成形された円筒状フィルムＷは、その上部に設けた傘状のガイド手段７及びニップロール８ａ，８ｂを介して折り畳まれ、この折り畳まれた円筒状フィルムＷは、複数本のガイドロール９を介して巻取り機１０のボビン１１にロール状の円筒状巻物１２に巻取られる（例えば、特許文献１参照）。
【０００６】
然しながら、上記のような最外層に接着剤等の粘接着層を有する円筒状フィルム製品を成形する際、その粘接着層の接着により円筒状フィルム同士の密着や、円筒状フィルムに皺が生じ易く、製品不良を起こすと言う問題があった。
【特許文献１】特開２００２−２２５１３２公報（第２〜３頁、図１）
【発明の開示】
【発明が解決しようとする課題】
【０００７】
この発明は、かかる従来の問題点に着目して案出されたもので、最外層に接着剤等の粘接着層を有する円筒状フィルム製品を成形する際、円筒状フィルム同士の密着や、円筒状フィルムに皺の発生を防止し、製品不良を起こすことなく効率良く円筒状フィルムを製造することが出来るインフレーションフィルム成形方法及びその装置を提供することを目的とするものである。
【課題を解決するための手段】
【０００８】
この発明は、上記目的を達成するため、この発明のインフレーションフィルム成形方法は、押出し成形されたフィルムが円筒状フィルムにインフレーション成形された後、フロストラインとガイド手段との間の少なくとも一箇所以上で前記円筒状フィルムの表面を送風冷却処理することを要旨とするものである。
【０００９】
ここで、前記送風冷却媒体として、予め室温以下で、かつ熱可塑性エラストマー組成物もしくは粘接着組成物を構成する熱可塑性樹脂の少なくとも一方の高い方の脆化温度以上の空気、または不活性ガスを使用する。
【００１０】
このように、インフレーション成形された後の円筒状フィルムに対して、フロストラインとガイド手段との間の少なくとも一箇所以上で前記円筒状フィルムの表面を送風冷却処理することで、円筒状フィルム同士の密着や、円筒状フィルムに皺の発生を防止出来る。      
【００１１】
また、この発明のインフレーションフィルム成形装置は、押出し成形された円筒状フィルムのフロストラインとガイド手段との間に、円筒状フィルムの表面を送風冷却処理する少なくとも一台以上の送風冷却手段を設置したことを要旨とするものである。
【００１２】
ここで、前記送風冷却手段は、円筒状フィルムの外周面を覆う中空環状体により構成され、前記中空環状体は、外表面に少なくとも一箇所以上の送風冷却媒体の導入口を設けると共に、内周面に円筒状フィルムの外周面に送風冷却媒体を均等に噴出させる複数の噴出口を設けた構成となっている。
【００１３】
このように、押出し成形された円筒状フィルムのフロストラインとガイド手段との間に、円筒状フィルムの表面を送風冷却処理する少なくとも一台以上の送風冷却手段を設置したことにより、インフレーション成形された後の円筒状フィルムを効率良く冷却でき、円筒状フィルム同士の密着や、円筒状フィルムに皺の発生を防止出来、製品不良を起こすことなく効率良く円筒状フィルムを製造することが出来るものである。
【発明の効果】
【００１４】
この発明は、上記のように構成したので、最外層に接着剤等の粘接着層を有する円筒状フィルム製品を成形する際、円筒状フィルム同士の密着や、円筒状フィルムに皺の発生を防止でき、製品不良を起こすことなく効率良く円筒状フィルムを製造することが出来る効果がある。
【発明を実施するための最良の形態】
【００１５】
以下、添付図面に基づきこの発明の実施の形態を説明する。
なお、従来例と同一構成要素は、同一符号を付して説明は省略する。
【００１６】
図１は、この発明のインフレーションフィルム成形方法を実施するためのインフレーションフィルム成形装置の概略構成図、図２は送風冷却手段の拡大斜視図を示し、この発明の実施形態では、熱可塑性樹脂を連続層とし、ゴム組成物を分散層とした熱可塑性エラストマー組成物と粘接着組成物との複層フィルムを円筒状フィルムＷにインフレーション押出し成形し、この円筒状フィルムＷの用途としては、例えば、タイヤ構成材料としてのインナーライナー部材として使用するものである。
【００１７】
前記インフレーションフィルム押出し成形装置は、予め二軸混練押出し機等で所定の配合で混練した熱可塑性エラストマー材料を投入口からホッパー１に投入し、単軸押出し機２によりゴムと樹脂とを混合し、この混合溶融材料をサーキュラダイ３で円筒状に成形する。
【００１８】
そしてダイリップ口４の中心部から圧縮空気を送って一定の径ｄまで筒状に膨張させ、更に外部からはダクト５に接続されたエアーリング６で冷却空気ＳをフロストラインＳｘ（円筒状部材Ｗの冷却固化線）に沿って吹き付けて冷却しながら成形する。
【００１９】
なお、円筒状部材Ｗの径Ｄ及び厚さの調整は、ダイリップ口４のリップ径ｄの調整、及びエアーリング６の冷却空気Ｓによる風量調整等を行って精度の高い円筒状フィルムＷを成形する。
【００２０】
前記円筒状フィルムＷは、熱可塑性エラストマー材料のみで成形した後に、タイヤ構成材料と接着させるための粘接着組成物から成る粘接着層を塗布して形成する。この場合、前記インフレーションフィルム押出し成形装置に粘接着組成物用の押出し機を付加し、粘接着層が外側になるように熱可塑性エラストマー材料と２層同時に押出しても良い。工程の面では後者が好ましい。
【００２１】
更に、この発明ではフロストラインＳｘより上方、好ましくはフロストラインＳｘから１ｍ〜２ｍ上方で、かつガイド手段７の下方において円筒状フィルムＷの外表面、即ち、粘接着層に空気、または不活性ガス等の送風冷却媒体Ｘを連続的に、しかも均一に吹き付けて送風冷却処理する送風冷却手段６Ｘが設けてある。
【００２２】
この送風冷却媒体Ｘとしては、室温以下で、かつ熱可塑性エラストマー組成物もしくは粘接着組成物を構成する熱可塑性樹脂の少なくとも一方の高い方の脆化温度以上の空気、または不活性ガスを使用し、冷却機等を用いて温度を下げておくことが好ましい。
【００２３】
この送風冷却媒体Ｘを吹き付けない従来装置の場合には、成形時の熱により粘接着層の粘接着性が高く、円筒状フィルムＷ同士が密着したり、皺が発生し易いと言う問題があり、また送風冷却手段６ＸをフロストラインＳｘよりも下方に設置した場合には、成形される材料のインフレーション成形に影響を与え、成形不良を招くと言う問題があった。
【００２４】
前記送風冷却手段６Ｘは、図２に示すように、円筒状フィルムＷの外周面を覆う中空環状体１３により構成され、前記中空環状体１３は、外表面に少なくとも一箇所以上に、送風冷却媒体Ｘの導入口１４を設けると共に、内周面には円筒状フィルムＷの外周面に送風冷却媒体Ｘを均等に噴出させる多数の噴出口１５が設けてある。なお、前記送風冷却媒体Ｘの導入口１４は、装置外部に設置された送風冷却媒体Ｘの供給手段に接続されている。      
【００２５】
前記円筒状に膨張して成形された円筒状フィルムＷは、その上部に設けた傘状のガイド手段７及びニップロール８ａ，８ｂを介して折り畳まれ、この折り畳まれた円筒状フィルムＷは、複数本のガイドロール９を介して巻取り機１０のボビン１１にロール状に巻取られ、各種サイズ別のロール状円筒状巻物１２は、一ケ所に保管されるか、またはタイヤの成形機の近傍に配設される。
【００２６】
この発明のインフレーションフィルム成形方法は、上記のように押出し成形されたフィルムが円筒状フィルムＷにインフレーション成形され、粘接着層を塗布した後、フロストラインＳｘとガイド手段７との間の少なくとも一箇所以上で前記円筒状フィルムＷの粘接着層の表面を送風冷却手段６Ｘにより送風冷却処理することで、円筒状フィルムＷ同士の密着や、円筒状フィルムＷに皺の発生を防止出来るものである。
【図面の簡単な説明】
【００２７】
【図１】この発明のインフレーションフィルム成形方法を実施するためのインフレーションフィルム成形装置の概略構成図である。
【図２】送風冷却手段の拡大斜視図である。
【図３】従来のインフレーションフィルム成形方法を実施するためのインフレーションフィルム成形装置の概略構成図である。
【符号の説明】
【００２８】
１  ホッパー                    ２  単軸押出し機
３  サーキュラダイ              ４  ダイリップ口
５  ダクト                      ６  エアーリング
６Ｘ  送風冷却手段                ７  ガイド手段
８ａ，８ｂ  ニップロール          ９  ガイドロール
１０  巻取り機                  １１  ボビン
１２  ロール状円筒状巻物        １３  中空環状体
１４  送風冷却媒体の導入口      １５  噴出口
Ｗ  円筒状フィルム              Ｓ  冷却空気
Ｘ  送風冷却媒体              Ｓｘ  フロストライン
ｄ  リップ径
【図１】
2005125499.tif 000003
【図２】
2005125499.tif 000004
【図３】
2005125499.tif 000005